실시 예 25 : ( 단계 A ) 빌딩 블록 N , N , N ' N '- 테트라 키스 -[( 4 - 히드록시 메틸 ) 페닐 ] - 비페닐 - 4 , 4 '- 디아민 [ 세그먼트 = N , N , N ' N '- 테트라 -( p - 톨 릴 ) 비페닐 - 4 , 4 '- 디아민 ; Fg = 히드록시 ( - OH ) ; 표 5 - 8 에 기록 된 양 ] 및 캡 핑 유닛 , 첨가제 Siclean 3700 , 촉매 Nacure XP - 357 및 도 완 올 ( 표 3 - 6 에 나타냄 ) 을 조합 하 였 다 . 균질 한 용액 이 제조 될 때 까지 상기 혼합물 을 10 분 동안 롤링 웨이브 로테 이터 에서 혼합 한 후 60 분 동안 65 ℃ 에서 가열 하 였 다 . 상기 혼합물 을 로테 이터 위 에 두 고 실온 으로 냉각 시켰 다 . 상기 용액 을 1 마이크 론 PTFE 막 을 통해 여과 시켰 다 . ( 단계 B ) 485 mm / min 의 인상 속도 에서 컵 코터 ( Tsukiage coating ) 를 이용 하 여 시판 되 는 30 mm 드럼 광수 용체 에 상기 반응 혼합물 을 도포 하 였 다 . ( 단계 C ) 습윤 층 을 지지 하 는 상기 광수 용체 드럼 을 140 ℃ 로 예열 된 통풍 형 오븐 으로 신속 하 게 옮기 고 40 분 동안 가열 해 두 었 다 . 상기 단계 들 로부터 6 내지 7 마이크 론 범위 의 두께 를 가진 필름 이 제조 되 었 다 .